(57)【特許請求の範囲】
【請求項１】
正極と負極の間にセパレータが配された電極積層体と、電解質とを、ラミネートフィルムからなる外装体内に格納し封止する封止工程と、
前記電極積層体を格納した前記外装体を加圧する加圧工程と、
満充電まで充電を行う充電工程と、
前記充電工程で前記外装体内に生じたガスを、前記外装体を開封して除去するガス除去工程と、
前記ガス除去工程後に前記外装体を封止する再封止工程と、
を有し、
前記充電工程は、満充電の電圧未満まで充電する第１の充電工程と、前記第１の充電工程後に前記外装体を開封せずに満充電まで充電する第２の充電工程と、を含み、
前記第１の充電工程を、前記封止工程と前記加圧工程との間に行い、
前記外装体は、前記電極積層体の外縁部に隣接する位置に、電池として使用したときに発生するガスを収容するためのガス溜まり部を有する、非水電解質二次電池の製造方法。
【請求項２】
前記封止工程では、減圧下で封止し、
前記加圧工程では、前記第１の充電工程で前記電極積層体に生じたガスを、前記ガス溜まり部内に移動させ、
前記再封止工程では、減圧下で再封止する、請求項１に記載の非水電解質二次電池の製造方法。
【請求項３】
前記加圧工程では、平板を用いて加圧する、請求項１または２に記載の非水電解質二次電池の製造方法。
【請求項４】
前記加圧工程では、ロールを用いて加圧する、請求項１または２に記載の非水電解質二次電池の製造方法。
【請求項５】
前記ガス除去工程は減圧により行う、請求項１ないし４のいずれか１項に記載の非水電解質二次電池の製造方法。
【請求項６】
前記封止工程を減圧下で行う、請求項１ないし５のいずれか１項に記載の非水電解質二次電池の製造方法。
【請求項７】
正極と負極の間にセパレータが配された電極積層体と、電解質とを、ラミネートフィルムからなる外装体内に格納し封止する封止工程と、
前記電極積層体を格納した前記外装体を加圧する加圧工程と、
充電を行う充電工程と、
前記充電工程で前記外装体内に生じたガスを、前記外装体を開封して除去するガス除去工程と、
前記ガス除去工程後に前記外装体を封止する再封止工程と、
を有し、
前記加圧工程では、ロールを用いて加圧し、前記ロールを用いて加圧する際に、前記正極又は前記負極を構成する活物質層と集電箔との境界部分に貼付された絶縁テープの一端部から、該一端部の反対側の他端部の方向に向けて前記ローラを移動させ、
前記外装体は、前記電極積層体の外縁部に隣接する位置に、電池として使用したときに発生するガスを収容するためのガス溜まり部を有する、非水電解質二次電池の製造方法。
【請求項８】
非水電解質二次電池が搭載される車両の駆動用であって、電池容量が４Ａｈ以上である非水電解質二次電池を製造する、請求項１ないし７のいずれか１項に記載の非水電解質二次電池の製造方法。
【発明の詳細な説明】
【技術分野】
【０００１】
本発明は、正極と負極との間にセパレータが配された電極積層体と、電解質とを、ラミネートフィルムからなる外装体内に格納して封止し、電極積層体の端子を介して充電を行う充電工程を有する非水電解質二次電池の製造方法に関する。
【背景技術】
【０００２】
非水電解質二次電池としては例えばリチウムイオン二次電池が知られている。リチウムイオン二次電池は、従来のニッケル水素電池や鉛蓄電池といった二次電池に比べ、高エネルギー密度で、作動電圧も高く、自己放電も少なく、優れた特徴を備え、ノート型パソコンや携帯電話といった小型電子機器用途、さらに最近では、車載用、定置型の蓄電源として広く活用されている。
【０００３】
リチウムイオン二次電池の製造工程では、複数の電極間にセパレータがそれぞれ配された電極積層体と、電解質とを、ラミネートフィルムからなる外装体内に格納して封止する封止工程が行われた後、満充電まで充電する充電工程が行われている。
【０００４】
封止工程や充電工程では、電解質の反応に伴ってガスが発生する。外装体内に残留するガスによって、電池特性が低下することを防ぐために、充電工程後に、外装体内のガスを除去するガス除去工程が行われている。このようなガス除去工程では、外装体を開封する作業が行われる。
【０００５】
特許文献１には、電極積層体と、特定の充填物を外装体に封止する封止工程と、満充電の電圧未満まで充電する第１の充電工程（予備初充電工程）と、満充電まで充電する第２の充電工程（初充電工程）とを有する、電池の製造方法が開示されている。この製造方法によれば、特定の充填物を用いて、予備初充電工程後にガス除去工程を行うことで、初充電工程後に、ガスを除去するために外装体を開封すること避け、初充電工程でのガスの影響を低減することが可能とされている。
【先行技術文献】
【特許文献】
【０００６】
【特許文献１】特開２００８−２６２８９５号公報
【発明の概要】
【発明が解決しようとする課題】
【０００７】
しかしながら、上述した特許文献１に記載の製造方法は、初充電工程後に行うガス除去工程を削減できるが、初充電工程後に発生したガスが、電池特性を低下させる問題がある。
【０００８】
したがって、電池の製造方法では、ガスによる電池特性への影響を抑えることが好ましい。また、電極や電解液等が空気中の水分や酸素との接触による電池特性の低下や、製造工程の安全性を考慮した場合、外装体を開封するガス除去工程の回数を削減することが望ましい。
【０００９】
そこで、本発明は、上記課題を解決することができる非水電解質二次電池の製造方法を提供することを目的とする。
【課題を解決するための手段】
【００１０】
上述した目的を達成するため、本発明に係る非水電解質二次電池の製造方法は、正極と負極の間にセパレータが配された電極積層体と、電解質とを、ラミネートフィルムからなる外装体内に格納し封止する封止工程と、電極積層体を格納した外装体を加圧する加圧工程と、満充電まで充電を行う充電工程と、充電工程で外装体内に生じたガスを、外装体を開封して除去するガス除去工程と、ガス除去工程後に外装体を封止する再封止工程と、を有し、充電工程は、満充電の電圧未満まで充電する第１の充電工程と、第１の充電工程後に外装体を開封せずに満充電まで充電する第２の充電工程と、を含み、第１の充電工程を、封止工程と加圧工程との間に行い、外装体は、電極積層体の外縁部に隣接する位置に、電池として使用したときに発生するガスを収容するためのガス溜まり部を有する。
【００１１】
また、本発明に係る他の電池の製造方法は、正極と負極の間にセパレータが配された電極積層体と、電解質とを、ラミネートフィルムからなる外装体内に格納し封止する封止工程と、電極積層体を格納した外装体を加圧する加圧工程と、充電を行う充電工程と、充電工程で外装体内に生じたガスを、外装体を開封して除去するガス除去工程と、ガス除去工程後に外装体を封止する再封止工程と、を有し、加圧工程では、ロールを用いて加圧し、ロールを用いて加圧する際に、正極又は負極を構成する活物質層と集電箔との境界部分に貼付された絶縁テープの一端部から、該一端部の反対側の他端部の方向に向けてローラを移動させ、外装体は、電極積層体の外縁部に隣接する位置に、電池として使用したときに発生するガスを収容するためのガス溜まり部を有する。
【発明の効果】
【００１２】
本発明によれば、ガス除去工程の回数を削減すると共に、ガスによる電池特性への影響を抑制することができる。
【図面の簡単な説明】
【００１３】
【図１】第１の実施形態の二次電池の製造方法で製造される二次電池を示す断面図である。
【図２】第１の実施形態の二次電池の製造方法を説明するための工程手順図である。
【図３】第２の実施形態の二次電池の製造方法を説明するための工程手順図である。
【図４】第３の実施形態の二次電池の製造方法を説明するための工程手順図である。
【図５】第４の実施形態の二次電池の製造方法を説明するための工程手順図である。
【発明を実施するための形態】
【００１４】
以下、本発明の具体的な実施形態について、図面を参照して説明する。
【００１５】
（第１の実施形態）
図１に、第１の実施形態の二次電池の製造方法で製造される非水電解質二次電池の断面図を示す。図２に、第１の実施形態の二次電池の製造方法を説明するための工程手順図を示す。図１（ａ）に、非水電解質二次電池の斜視図を示し、図１（ｂ）に、（ａ）におけるＡ−Ａ断面図を示す。
【００１６】
図１（ａ）に示すように、本実施形態の製造方法によって製造される非水電解質二次電池１は、例えば非水電解質二次電池が搭載される車両の駆動用として好適な大容量リチウムイオン二次電池であり、電極のサイズが例えば２１０ｍｍ×２９７ｍｍや、１４８ｍｍ×２１０ｍｍで、容量が４Ａｈ以上である。
【００１７】
本実施形態で製造される非水電解質二次電池１は、図１（ｂ）に示すように、正極３ａと負極３ｂの間にセパレータ４が配された電極積層体５と、電解液とを封止する、ラミネートフィルム６ａからなる外装体６と、を備えている。外装体６は、１枚のラミネートフィルム６ａを折り曲げて周囲３辺を熱封止しても良いし、２枚を重ね合わせて周囲を熱封止しても良い。ラミネートフィルム６ａの厚さは、１００μm〜２００μm程度が好ましく、フレキシブルなフィルムである。
【００１８】
電極３である負極３ｂ、正極３ａ、及びセパレータ４は、矩形状に形成されており、セパレータ４を介して負極３ｂと正極３ａが交互に積層されている。電極積層体５の積層方向の両端には、負極３ｂがそれぞれ配置されている。
【００１９】
正極３ａは、集電アルミ箔９ａに正極活物質１０ａが塗布されてなり、正極活物質１０ａとしてＬｉＣｏＯ2、ＬｉＭｎＯ2等の複合酸化物が用いられる。負極３ｂは、集電銅箔９ｂに負極活物質１０ｂが塗布されてなり、負極活物質９ｂとして黒鉛、非結晶炭素等が用いられる。電極積層体５は、負極３ｂと正極３ａ間の短絡を防止するための絶縁テープ１１が、正極活物質１０ａと集電アルミ箔９ａとの境界に貼付されている。
【００２０】
電極積層体５の負極３ｂの集電銅箔９ｂから延びた部分の先端部には、負極端子７ｂが接続されており、負極端子７ｂの、集電銅箔９ｂから延びた部分に接続された一端部の反対側の他端部が、外装体６の外部に突出されている。正極端子７ａも同様に構成されている。負極端子７ｂと正極端子７ａは共に、矩形状の外装体６の一辺から突出されていても良く、矩形状の外装体６の対向する両辺からそれぞれ突出されていても良い。
【００２１】
外装体６を形成するラミネートフィルムは、図示しないが、熱融着層（内層）、金属層、保護層（外層）の順に積層されて形成されている。内層はポリオレフィン系樹脂によって形成されている。金属層は、アルミニウム箔によって形成されている。外層は、ＰＥＴ（ポリエチレンテレフタレート）によって形成されている。
【００２２】
また、図１（ａ）に示すように、外装体６内には、電極積層体５の外周縁部に亘って矩形枠状の空間が形成されており、二次電池の使用時に発生するガスを溜めるためのガス溜まり部８として機能する。加えて、実施形態の二次電池の製造方法では、ガス溜まり部８が、後述する加圧工程において電極積層体５の電極３間から押し出されたガスを溜めるための空間としても利用される。
【００２３】
図２に示すように、第１の実施形態の二次電池の製造方法は、正極３ａと負極３ｂとの間にセパレータ４が配された電極積層体５と、電解液とを、ラミネートフィルムからなる外装体６内に格納し、減圧下で封止する封止工程と、封止工程後に満充電まで充電を行う充電工程と、充電工程で外装体６内に生じたガスを、外装体６を開封して減圧下で除去するガス除去工程と、ガス除去工程後に外装体６を減圧下で封止する再封止工程と、を有している。
【００２４】
図１中のステップＳＴ１０１に示す封止工程では、外装体６内に電極積層体５を格納し、電解液を注入し、減圧下で、外装体６の開口を封止する。電解質としては、ＬｉＰＦ6(六フッ化リン酸リチウム)やLiＢＦ4（四フッ化ホウ酸リチウム）、ＬｉＣｌＯ4（過塩素酸リチウム）等を使用することができ、溶媒としては、ＰＣ（プロピレンカーボネイト）、ＥＣ（エチレンカーボネイト）、ＤＥＣ（ジエチルカーボネイト）等から１種類又は複数種類を選択することができる。封止工程において、外装体６が封止されたときには、外装体６が有するガス溜まり部８がしぼんでいる。封止する工程の減圧度（真空度）は、１ｈＰａ〜１００ｈＰａ程度が好ましい。
【００２５】
ステップＳＴ１０２に示す充電工程では、容量の１００％（満充電）まで充電を行う。ステップＳＴ１０３に示すガス除去工程では、外装体６の一部を開封し、外装体６内で発生したガスを減圧下で外部に排出する。ガス除去工程は、外装体６を開封した後に減圧状態にしても、減圧下で外装体６が開封しても良い。ステップＳＴ１０４に示す再封止工程では、ガス除去工程にて開封された外装体６を減圧下で封止する。ガス除去工程及び再封止工程の減圧度は、１ｈＰａ〜１００ｈＰａ程度が好ましい。
【００２６】
再封止工程時に、減圧することにより、再度、外装体６がしぼむことで、ガス溜まり部８を、二次電池の使用時に発生するガスを収容するための空間としても利用することができる。外装体６が、フレキシブルなラミネートフィルムによって形成されているので、二次電池の製造時と、二次電池の使用時とのそれぞれで、ガス溜まり部８が、ガスを溜める空間として機能する。なお、外装体がハードケースのような剛性を有する構成の場合には、二次電池の製造時に溜まったガスによって外装体が変形してしまったときに、複数のセルをモジュール内に格納することが困難になるので、フレキシブルなラミネートフィルムによって形成される外装体が好ましい。
【００２７】
上述したように、第１の実施形態の二次電池の製造方法によれば、封止工程を減圧下で行うことによって、封止工程にて外装体６内に電極積層体５と電解液を格納した際に生じるガスをスムーズに除去することができる。このため、充電工程前に外装体６を開封してガス除去工程を行うことなく、充電工程でのガスの影響を低減することができる。また、第１の実施形態では、充電工程後に、減圧下でガスを除去することで、充電工程で外装体６内に生じたガスを、外装体６の外部にスムーズに除去することができる。その結果、ガス除去工程の回数を削減すると共に、ガスによる電池特性への影響を抑制することができる。
【００２８】
以下、他の実施形態の二次電池の製造方法、及び各実施形態の変形例について説明する。  （第２の実施形態）
図３に、第２の実施形態の二次電池の製造方法を説明するための工程手順図を示す。第２の実施形態では、封止工程と充電工程の間に、封止工程で封止された外装体６を加圧する加圧工程を有している。第２の実施形態において、第１の実施形態の製造方法と同一の工程については、第１の実施形態と同一の符号を付して説明を省略する。また、第２の実施形態において、第１の実施形態における非水電解質二次電池と同一の構成部材には、第１の実施形態と同一の符号を付して説明する。
【００２９】
図３に示すように、第２の実施形態の二次電池の製造方法は、正極３ａと負極３ｂとの間にセパレータ４が配された電極積層体５と、電解液とを、ラミネートフィルムからなる外装体６内に格納し封止する封止工程と、電極積層体５を格納した外装体６を加圧する加圧工程と、満充電まで充電を行う充電工程と、充電工程で外装体６内に生じたガスを、外装体６を開封し開封口にノズルを挿入し内部のガスを吸引して除去するガス除去工程と、ガス除去工程後に外装体６を封止する再封止工程と、を有している。
【００３０】
図３中のステップＳＴ１０５に示す封止工程では、外装体６内に電極積層体５を格納し、電解液を注入し、外装体６の開口を封止する。電解質や溶媒は第１の実施形態で使用したものを利用できる。
【００３１】
図３中のステップＳＴ１０６に示す、第２の実施形態における加圧工程では、外装体６が封止された状態のままで、平板を用いた平板プレス加工を行うことによって、電極積層体５内のガスを、外装体６内であって、かつ電極積層体５の外側に移動させる。平板プレスの表面は、絶縁性を有する材料からなり、樹脂材からなる構成が好ましい。封止工程後、外装体６のガス溜り部８はしぼんでいるが、ガスを移動させることによって、フレキシブルなラミネートフィルムが膨らみ、ガス溜まり部８内にガスを溜めることができる。平板プレス加工は、１ｋｇｆ／ｃｍ2〜１００ｋｇｆ／ｃｍ2程度の圧力で行うことが好ましい。
【００３２】
ステップＳＴ１０２に示す充電工程では、容量の１００％（満充電）まで充電を行う。ステップＳＴ１０７に示すガス除去工程では、外装体６の一部を開封し、開封口にノズルを挿入しノズルを介して外装体６の内部のガスを吸引して除去する。ステップＳＴ１０８に示す再封止工程では、開封された外装体６を封止する。
【００３３】
なお、第２の実施形態における封止工程（ステップＳＴ１０５）、ガス除去工程（ステップ１０７）、及び再封止工程（ステップ１０８）は、後述する変形例２Ｂのように減圧下で行っても良い。
【００３４】
第２の実施形態の二次電池の製造方法によれば、加圧工程を有することによって、封止工程以降で外装体６内に発生したガスを、電極積層体５内からガス溜まり部８内に移動させることができるので、充電工程前に外装体６を開封してガス除去工程を行うことなく、充電工程でのガスの影響を低減することができる。また、本実施形態は、充電工程後にガス除去工程を行うことで、充電工程で外装体６内に生じたガスによって、電池特性の低下を招くことを抑えることができる。その結果、ガス除去工程の回数を削減すると共に、ガスによる電池特性への影響を抑制することができる。
【００３５】
（第２の実施形態の変形例２Ａ）
第２の実施形態における加圧工程にて、平板を用いる代わりに、ロールを用いたロールプレス加工を行う。この加圧工程では、外装体６が封止された状態のままで、ロールを用いたロールプレス加工を行うことで、電極積層体５内のガスを電極積層体５の外側に移動させる。封止工程後、外装体６のガス溜り部８はしぼんでいるが、ガスの移動によって、フレキシブルなラミネートフィルムが膨らみ、ガス溜まり部８内にガスを溜めることができる。ロールプレス加工は、１ｋｇｆ／ｃｍ2〜１００ｋｇｆ／ｃｍ2程度の圧力で、外装体６の外側から電極積層体５の電極３の表面に沿って移動させることが好ましい。
【００３６】
ロールプレスの表面は、絶縁性を有する材料からなり、樹脂材からなる構成が好ましい。外装体６の一辺から負極端子７ｂ及び正極端子７ａの両方が突出しているタイプ、もしくは外装体６の対向する両辺から負極端子７ｂと正極端子７ａがそれぞれ突出しているタイプの場合のいずれの場合であっても、各正極活物質と正極集電銅箔の境界部分に貼付された絶縁テープ１１を有する場合には、絶縁テープ１１が貼付されている一端部（正極端子７ａが配置された側）から、この一端部の反対側の他端部の方向に向けてローラを移動させることが好ましい。正極３ａ側に絶縁テープ１１が貼付される代わりに、負極３ｂ側に絶縁テープ１１が貼付されても良く、この場合には、絶縁テープ１１が貼られた負極端子７ｂ側の一端部から、この一端部に対向する反対側の他端部に向かってローラを転がして移動させても良い。これにより、絶縁テープ１１付近に溜まったガスを、効率良く移動させることができる。
【００３７】
加圧工程でロールプレス加工を行う加圧工程を有することによって、封止工程以降で外装体６内に発生したガスを、電極積層体５内からガス溜まり部８内にスムーズに移動させることができるので、充電工程前に外装体６を開封してガス除去工程を行うことなく、充電工程でのガスの影響を低減することができる。また、本実施形態は、充電工程後にガス除去工程を行うことで、充電工程で外装体６内に生じたガスによって、電池特性の低下を招くことを抑えることができる。その結果、ガス除去工程の回数を削減すると共に、ガスによる電池特性への影響を抑制することができる。
【００３８】
（第２の実施形態の変形例２Ｂ）
第２の実施形態におけるガス除去工程をノズルによる吸引方式ではなく減圧下で行ったり、再封止工程を減圧下で行うことで、充電工程で生じ加圧工程で移動されてガス溜り部８に溜まったガスを外装体６の外部にスムーズに除去することができる。また、第２の実施形態における封止工程を減圧下で行うことで、外装体６内に電極積層体５及び電解液を格納した際に生じるガスを外装体６の外部にスムーズに除去することができる。なお、変形例２Ａと変形例２Ｂを組み合わせて適用されても良い。
【００３９】
（第３の実施形態）
図４に、第３の実施形態の二次電池の製造方法を説明するための工程手順図を示す。第３の実施形態においても、第１の実施形態の製造方法と同一の工程については、第１の実施形態と同一の符号を付して説明を省略する。また、第３の実施形態においても、第１の実施形態における非水電解質二次電池と同一の構成部材には、第１の実施形態と同一の符号を付して説明する。
【００４０】
図４に示すように、第３の実施形態の二次電池の製造方法は、正極３ａと負極３ｂとの間にセパレータ４が配された電極積層体５と、電解液とを、ラミネートフィルムからなる外装体６内に格納し封止する封止工程と、電極積層体５を格納した外装体６を加圧する加圧工程と、加圧工程後に満充電の電圧未満まで充電する第１の充電工程と、第１の充電工程後に外装体６を開封せずに満充電まで充電する第２の充電工程と、第２の充電工程で外装体６内に生じたガスを、外装体６を開封し開封口にノズルを挿入してガスを吸引して除去するガス除去工程と、ガス除去工程後に外装体６を封止する再封止工程と、を有している。
【００４１】
図４中のステップＳＴ１０５に示す封止工程では、外装体６内に電極積層体５を格納し、電解液を注入し、外装体６の開口を封止する。電解質や溶媒は第１の実施形態で使用したものを利用できる。
【００４２】
図４中のステップＳＴ１０６に示す加圧工程は、上述した第２の実施形態と同様に、外装体６が封止された状態のままで、平板を用いた平板プレス加工を行うことによって、外装体６内に発生したガスを、電極積層体５内からガス溜まり部８内に移動させる。
【００４３】
ステップＳＴ１１１に示す第１の充電工程では、満充電の電圧未満まで、例えば容量の５％〜５０％程度まで充電を行う。ステップＳＴ１１２に示す第２の充電工程では、容量の１００％（満充電）まで充電を行う。
【００４４】
ステップＳＴ１０７に示すガス除去工程では、外装体６の一部を開封し、開封口にノズルを挿入しノズルを介して外装体６の内部のガスを吸引して除去する。ステップＳＴ１０８に示す再封止工程では、開封された外装体６を封止する。
【００４５】
第３の実施形態の二次電池の製造方法によれば、第２の充電工程後にガス除去工程を行うことで、充電工程で外装体６内に生じたガスによって、電池特性の低下を招くことを抑えることができる。その結果、ガス除去工程の回数を削減すると共に、ガスによる電池特性への影響を抑制することができる。
【００４６】
（第３の実施形態の変形例３Ａ）
第３の実施形態における加圧工程（図４中のステップＳＴ１０６）にて、上述した第２の実施形態の変形例２Ａと同様に、平板を用いる代わりにロールを用いたロールプレス加工を行うことによって、外装体６内に発生したガスを、電極積層体５内からガス溜まり部８内にスムーズに移動させることができる。
【００４７】
（第３の実施形態の変形例３Ｂ）
上述した第２の実施形態の変形例２Ｂと同様に、第３の実施形態におけるガス除去工程を減圧下で行うことで、充電工程で生じたガスを外装体６の外部にスムーズに除去することができる。また、第３の実施形態における封止工程を減圧下で行うことで、外装体６内に電極積層体５及び電解液を格納した際に生じるガスを外装体６の外部にスムーズに除去することができる。
【００４８】
（第４の実施形態）
図５に、第４の実施形態の二次電池の製造方法を説明するための工程手順図を示す。第４の実施形態は、第３の実施形態における第１の充電工程と第２の充電工程との間で、加圧工程を行う点が、第３の実施形態と異なっている。第４の実施形態においても、第１の実施形態の製造方法と同一の工程については、第１の実施形態と同一の符号を付して説明を省略する。また、第４の実施形態においても、第１の実施形態における非水電解質二次電池と同一の構成部材には、第１の実施形態と同一の符号を付して説明する。
【００４９】
図５に示すように、第４の実施形態の二次電池の製造方法は、正極３ａと負極３ｂとの間にセパレータ４が配された電極積層体５と、電解液とを、ラミネートフィルムからなる外装体６内に格納し封止する封止工程と、封止工程後に、満充電の電圧未満まで充電する第１の充電工程と、第１の充電工程後に、電極積層体５を格納した外装体６を加圧する加圧工程と、加圧工程後に、外装体６を開封せずに満充電まで充電する第２の充電工程と、第２の充電工程で外装体６内に生じたガスを、外装体６を開封して開封口にノズルを挿入しガスを吸引して除去するガス除去工程と、ガス除去工程後に外装体６を封止する再封止工程と、を有している。
【００５０】
図５中のステップＳＴ１０５に示す封止工程では、外装体６内に電極積層体５を格納し、電解液を注入し、外装体６の開口を封止する。電解質や溶媒は第１の実施形態で使用したものを利用できる。
【００５１】
ステップＳＴ１１１に示す第１の充電工程では、満充電の電圧未満まで、例えば容量の５％〜５０％程度まで充電を行う。
【００５２】
図５中のステップＳＴ１０６に示す加圧工程では、上述した第２の実施形態と同様に、外装体６が封止された状態のままで、平板を用いた平板プレス加工を行うことによって、第１の充電工程で外装体６内に生じた大量のガスを、電極積層体５内からガス溜まり部８内に移動させることができる。ステップＳＴ１１２に示す第２の充電工程では、容量の１００％（満充電）まで充電を行う。
【００５３】
ステップＳＴ１０７に示すガス除去工程では、外装体６の一部を開封し、開封口にノズルを挿入しノズルを介して外装体６の内部のガスを吸引して除去する。ステップＳＴ１０８に示す再封止工程では、開封された外装体６を封止する。
【００５４】
第４の実施形態の二次電池の製造方法によれば、第１の充電工程と第２の充電工程との間で加圧工程を行うことによって、封止工程及び第１の充電工程で外装体６内に発生した大量のガスを、電極積層体５内からガス溜まり部８内に移動させることができるので、第２の充電工程前に外装体６を開封してガス除去工程を行うことなく、第２の充電工程でのガスの影響を低減することができる。また、第４の実施形態は、第２の充電工程後にガス除去工程を行うことで、第２の充電工程で外装体６内に生じたガスによって、電池特性の低下を招くことを抑えることができる。その結果、ガス除去工程の回数を削減すると共に、ガスによる電池特性への影響を抑制することができる。
【００５５】
加えて、本実施形態の二次電池の製造方法によれば、二次電池１の使用時に生じるガスを収容するためのガス溜まり部８を、製造時に電極積層体５内から移動させたガスを収容するガス溜まり部８として利用することで、製造時に使用したガス溜まり部８を二次電池１から切断するような追加工程を必要とすることなく、二次電池１を製造することができる。
【００５６】
（第４の実施形態の変形例４Ａ）
第４の実施形態における加圧工程（図５中のステップＳＴ１０６）は、上述した第２の実施形態の変形例２Ａと同様に、外装体６が封止された状態のままで、ロールを用いたロールプレス加工を行うことによって、第１の充電工程で外装体６内に生じた大量のガスを、電極積層体５内からガス溜まり部８内にスムーズに移動させることができる。
【００５７】
また、加圧工程では、ロールを用いて加圧する際に、正極又は負極を構成する活物質層と集電銅箔との境界部分に貼付された絶縁テープ１１の一端部から、この一端部の反対側の他端部の方向に向けてローラを移動させる。これにより、絶縁テープ１１付近に溜まったガスを、効率良く移動させることができる。
【００５８】
（第４の実施形態の変形例４Ｂ）
上述した第２の実施形態の変形例２Ｂと同様に、第４の実施形態において、開封口にノズルを挿入して吸引する方法に代えて、外装体６の開封後に減圧してガスを除去することで、第２の充電工程で生じたガスを外装体６の外部にスムーズに除去することができる。また、再封止工程を減圧下で行うことで、ガス溜まり部８をしぼませて、二次電池の使用時に発生するガスを溜めるためのガス溜まり部として利用可能にできる。また、
第４の実施形態における封止工程を減圧下で行うことで、外装体６内に電極積層体５及び電解液を格納した際に生じるガスを外装体６の外部にスムーズに除去することができる。
【００５９】
また、必要に応じて、封止工程と第１の充電工程との間で、上述した加圧工程と同様の別の加圧工程が行われても良く、封止工程で電極積層体５内に生じたガスをガス溜まり部８内に移動させることで、第１の充電工程でのガスの影響を低減することもできる。
【００６０】
なお、上述した各実施形態におけるガス除去工程では、ガス除去工程では、外装体６を開封した後に減圧しても、減圧した後で開封しても良い。
【００６１】
また、上述した各実施形態の二次電池の製造方法は、二次電池（セル）を複数積層してモジュールを構成する場合に、モジュールとして構成された状態で積層方向に加圧する別の加圧工程を有しても良い。この場合、外装体が有するガス溜まり部は、モジュールの状態で加圧されたときに電極積層体内からガスが移動するための空間としても機能する。
【００６２】
なお、本発明に係る二次電池の製造方法は、正極と負極との間にセパレータが配されて積層された電極積層体が、渦巻き状に巻回されて構成された二次電池に適用されても良いことは勿論である。
【符号の説明】
【００６３】
１  二次電池
３ａ  正極
３ｂ  負極
４  セパレータ
５  電極積層体
６  外装体
８  ガス溜まり部
【図１】
0006010302.tif 000002
【図２】
0006010302.tif 000003
【図３】
0006010302.tif 000004
【図４】
0006010302.tif 000005
【図５】
0006010302.tif 000006